(57)【要約】【課題】オープンラック式熱交換装置の熱交換パネルに、溶着によって犠牲陽極層を良好に形成する。【解決手段】オープンラック式熱交換装置（ＯＲＶ１）の溶射方法は、溶射材を熱交換パネル３の表面に溶射する溶射処理を行うステップと、溶射処理の前に、熱交換パネルの表面にブラスト材を吹き付けるブラスト処理を行うステップと、を備える。隣の伝熱管２に接する当接フィン２３に隣接する放熱フィン２２ａにおいて、当接フィン側を向いた特定のフィン面２２１ａに対して、ブラスト材を吹き付ける角度θと、溶射材を吹き付ける角度θとを、２０度にする、又は、２０度プラス２０度以下でかつ２０度マイナス１０度以上の範囲に定める。【選択図】図３
2019168120.tif 000002
【特許請求の範囲】
【請求項１】
並び方向に並ぶことにより熱交換パネルを構成する複数の伝熱管の表面に対し、前記伝熱管よりも卑な金属からなる溶射材を溶射することによって、前記伝熱管の表面に犠牲陽極層を形成するオープンラック式熱交換装置の溶射方法であって、
前記伝熱管は、本体と、前記本体の外周面から外方に突出しかつ、隣の伝熱管に接する一対の当接フィンと、前記当接フィンと前記当接フィンとの間で、周方向に間隔を空けて配設されかつ、前記本体の外周面から外方に突出する複数の放熱フィンとを有し、
前記溶射材を前記熱交換パネルの表面に溶射する溶射処理を行うステップと、
前記溶射処理の前に、前記熱交換パネルの表面にブラスト材を吹き付けるブラスト処理を行うステップと、を備え、
前記当接フィンに隣接する放熱フィンにおいて、前記当接フィン側を向いた特定のフィン面に対して、前記ブラスト材を吹き付ける角度と、前記溶射材を吹き付ける角度とを、２０度にする、又は、２０度プラス２０度以下でかつ２０度マイナス１０度以上の範囲に定めるオープンラック式熱交換装置の溶射方法。
【請求項２】
請求項１に記載のオープンラック式熱交換装置の溶射方法において、
前記並び方向に隣り合う任意の伝熱管を、第一の伝熱管及び第二の伝熱管としたときに、
前記第一の伝熱管における前記当接フィンに隣接する放熱フィンの前記本体に対する付け根を通ると共に、当該放熱フィンの前記特定のフィン面に接する接線と、
前記第二の伝熱管において、前記複数の放熱フィンそれぞれの先端と前記第一の伝熱管の前記付け根とを通る線の内、前記接線との成す角度が最も小さくなる制限線と、
をそれぞれ仮想的に定め、
前記接線と前記制限線との成す角度θを、２０度プラス２０度から、２０度マイナス１０度までの範囲に設定し、
前記ブラスト処理において、前記接線と前記制限線との間を通じて、前記ブラスト材を前記特定のフィン面に吹き付け、
前記溶射処理において、前記接線と前記制限線との間を通じて、前記溶射材を前記特定のフィン面に吹き付けるオープンラック式熱交換装置の溶射方法。
【請求項３】
請求項２に記載のオープンラック式熱交換装置の溶射方法において、
前記角度θは、以下の式を満足する
２０−１０（deg） ≦角度θ（＝θ１−θ２）≦２０＋２０（deg）
但し、θ１＞θ２、tanθ２＝Ｈ／Ｌ
θ１は、前記並び方向に対する前記接線の角度
θ２は、前記並び方向に対する前記制限線の角度
Ｈは、前記並び方向に直交する方向において、前記付け根から前記制限線に接する放熱フィンの先端までの距離
Ｌは、前記並び方向において、前記付け根から前記制限線に接する放熱フィンの先端までの距離
オープンラック式熱交換装置の溶射方法。
【請求項４】
請求項１〜３のいずれか１項に記載のオープンラック式熱交換装置の溶射方法において、
前記当接フィンに隣接する放熱フィンにおいて、特定のフィン面の層厚が、当該特定のフィン面とは反対のフィン面の層厚よりも薄いオープンラック式熱交換装置の溶射方法。
【請求項５】
請求項１〜４のいずれか１項に記載のオープンラック式熱交換装置の溶射方法において、
前記複数の放熱フィンの高さは同じであるオープンラック式熱交換装置の溶射方法。
【請求項６】
請求項１〜５のいずれか１項に記載のオープンラック式熱交換装置の溶射方法において、
前記複数の放熱フィンは放射状に配置されているオープンラック式熱交換装置の溶射方法。
【請求項７】
並び方向に並ぶことにより熱交換パネルを構成する複数の伝熱管を備えたオープンラック式熱交換装置であって、
前記伝熱管は、本体と、前記本体の外周面から外方に突出しかつ、隣の伝熱管に接する一対の当接フィンと、前記当接フィンと前記当接フィンとの間で、周方向に間隔を空けて配設されかつ、前記本体の外周面から外方に突出する複数の放熱フィンとを有し、
前記伝熱管の表面には、前記伝熱管よりも卑な金属からなる犠牲陽極層が形成されており、
前記並び方向に隣り合う任意の伝熱管を、第一の伝熱管及び第二の伝熱管としかつ、前記第一の伝熱管の前記当接フィンに隣接する放熱フィンにおいて、前記当接フィン側を向いたフィン面を特定のフィン面としたときに、
前記第一の伝熱管における前記当接フィンに隣接する放熱フィンの前記本体に対する付け根を通ると共に、当該放熱フィンの前記特定のフィン面に接する接線と、
前記第二の伝熱管において、前記複数の放熱フィンそれぞれの先端と前記第一の伝熱管の前記付け根とを通る線の内、前記接線との成す角度が最も小さくなる制限線と、
をそれぞれ仮想的に定め、
前記接線と前記制限線との成す角度θが、２０度プラス２０度から、２０度マイナス１０度までの範囲に設定されているオープンラック式熱交換装置。
【請求項８】
請求項７に記載のオープンラック式熱交換装置において、
前記当接フィンに隣接する放熱フィンにおいて、特定のフィン面の層厚が、当該特定のフィン面とは反対のフィン面の層厚よりも薄いオープンラック式熱交換装置。
【発明の詳細な説明】
【技術分野】
【０００１】
ここに開示する技術は、オープンラック式熱交換装置の溶射方法、及び、オープンラック式熱交換装置に関する。
【背景技術】
【０００２】
特許文献１には、オープンラック式熱交換装置の一つとしてのオープンラック式気化器の耐食構造が記載されている。オープンラック式熱交換装置は、アルミニウム合金により構成された伝熱管を複数並べて熱交換パネルとし、各伝熱管内に液化天然ガスを流すと共に、熱交換パネルの表面に、熱媒体としての海水を流下させる。
【０００３】
海水に接する伝熱管の腐食を防止するために、特許文献１のオープンラック式気化器には、伝熱管よりも卑な金属からなる犠牲陽極層を、伝熱管の表面に形成している。
【先行技術文献】
【特許文献】
【０００４】
【特許文献１】特開２００６−２２２３号公報
【発明の概要】
【発明が解決しようとする課題】
【０００５】
犠牲陽極層は、伝熱管を並べて熱交換パネルに組み立てた後、伝熱管の表面に溶射材を溶射することによって形成される場合がある。また、オープンラック式熱交換装置を使用することにより劣化した犠牲陽極層を補修するために、伝熱管の表面に溶射材を溶射する場合もある。尚、伝熱管の表面をクラッド材によって覆うことにより形成した犠牲陽極層を、溶射によって補修する場合もある。
【０００６】
ここで、伝熱管は、本体から複数のフィンが外側に突出する形状である。熱交換パネルの表面に溶射材を溶射しようとしたときに、溶射ガンと他のフィンとが干渉することによって、特定のフィンにおける、特定のフィン面の少なくとも一部に対して溶射材を吹き付ける角度が浅くなってしまう（つまり、角度が小さくなってしまう）場合がある。溶射材を吹き付ける角度が浅くなってしまうと、犠牲陽極層の密着強度が低下してしまう。
【０００７】
例えば日本工業規格（ＪＩＳ）においては、溶射処理における溶射材の吹き付け角度は、９０度が原則であり、４５度以下は避けるべきと記載されている（ＪＩＳ Ｈ ８３００ 付属書ＪＡ  溶射作業標準）。
【０００８】
フィン面に犠牲陽極層を良好に形成するために、溶射材を吹き付ける角度が深くなるよう（つまり、角度が大きくなるよう）、フィンの高さを低くしたり、フィンの角度を変更したりすることが考えられる。しかしながら、フィンの高さを低くすると、フィンの表面積が小さくなるから熱交換パネルの熱交換能力が低下してしまう。また、フィンの角度を変更すると、隣り合うフィン同士の隙間が狭くなることによって氷着により閉塞しやすくなり、熱交換パネルの熱交換能力に影響が及ぶ場合がある。
【０００９】
ここに開示する技術は、かかる点に鑑みてなされたものであり、その目的とするところは、オープンラック式熱交換装置の熱交換パネルに、溶射によって犠牲陽極層を良好に形成することにある。
【課題を解決するための手段】
【００１０】
伝熱管の表面に溶射材を溶射する溶射処理を行う前に、伝熱管の表面を粗面化するために、表面にブラスト材を吹き付けるブラスト処理が行われる。本願発明者の検討によると、溶射処理における溶射材の吹き付け角度が、例えば２０度程度の、ＪＩＳに記載された９０度の吹き付け角度に比べて大幅に浅い角度であっても、ブラスト処理におけるブラスト材の吹き付け角度を、溶射材の吹き付け角度と同程度の浅い角度（つまり、２０度程度）に設定することにより、要求される密着強度が確保された、犠牲陽極層を形成することができることを見出した。この知見から、本願発明者は、ここに開示する技術を完成するに至った。
【００１１】
具体的に、ここに開示する技術は、並び方向に並ぶことにより熱交換パネルを構成する複数の伝熱管の表面に対し、前記伝熱管よりも卑な金属からなる溶射材を溶射することによって、前記伝熱管の表面に犠牲陽極層を形成するオープンラック式熱交換装置の溶射方法に係る。
【００１２】
前記伝熱管は、本体と、前記本体の外周面から外方に突出しかつ、隣の伝熱管に接する一対の当接フィンと、前記当接フィンと前記当接フィンとの間で、周方向に間隔を空けて配設されかつ、前記本体の外周面から外方に突出する複数の放熱フィンとを有している。
【００１３】
前記溶射方法は、前記溶射材を前記熱交換パネルの表面に溶射する溶射処理を行うステップと、前記溶射処理の前に、前記熱交換パネルの表面にブラスト材を吹き付けるブラスト処理を行うステップと、を備え、前記当接フィンに隣接する放熱フィンにおいて、前記当接フィン側を向いた特定のフィン面に対して、前記ブラスト材を吹き付ける角度と、前記溶射材を吹き付ける角度とを、２０度にする、又は、２０度プラス２０度以下でかつ２０度マイナス１０度以上の範囲に定める。
【００１４】
尚、「当接フィン」は、隣の伝熱管に接する機能だけでなく、放熱の機能も有しているフィンである。この点で、「当接フィン」は、「放熱フィン」の範疇に含まれる。
【００１５】
また、この溶射方法は、熱交換パネルを製造する際に行うことによって、犠牲陽極層を形成する際に行われる。また、この溶射方法は、溶射により形成された犠牲陽極層、又は、クラッド材からなる犠牲陽極層を、補修する際に行われる。
【００１６】
前記の構成によると、伝熱管の表面にブラスト材を吹き付けるブラスト処理を行った後、溶射材を熱交換パネルの表面に溶射する溶射処理を行うことにより、伝熱管よりも卑な金属からなる犠牲陽極層が、伝熱管の表面に形成される。
【００１７】
特定のフィン面に対するブラスト処理は、ブラスト材の吹き付け角度を、２０度、又は、２０度プラス２０度以下でかつ２０度マイナス１０度以上の範囲（つまり、１０度以上４０度以下の範囲）に定める。ブラスト材の吹き付け角度は、ＪＩＳ  Ｈ８３００ 付属書ＪＡに記載された吹き付け角度（６０度から９０度）に比べて、大幅に小さい。
【００１８】
特定のフィン面に対する溶射処理は、溶射材の吹き付け角度を、２０度、又は、２０度プラス２０度以下でかつ２０度マイナス１０度以上の範囲（つまり、１０度以上４０度以下の範囲）に定める。溶射材の吹き付け角度も、ＪＩＳに記載された吹き付け角度（原則９０度）に比べて、大幅に小さい。ブラスト材の吹き付け角度と、溶射材の吹き付け角度とは同程度である。
【００１９】
ブラスト材の吹き付け角度を、フィン面に対して浅い角度に設定した上で、溶射材の吹き付け角度を、ブラスト材の吹き付け角度と同程度の角度にすれば、溶射材の吹き付け角度がフィン面に対して浅い角度であっても、当該フィン面に形成される犠牲陽極層の密着強度が高まり、所望の密着強度を確保することが可能になる。
【００２０】
これは、ブラスト材の吹き付け角度が浅い角度に制限された場合、フィン面に形成される凹凸が若干立ち上がりかつ一定の向きに揃うことになり、そこに、同程度の角度で、溶射材が吹き付けられる結果、凹凸部分に溶射材が付着しやすく、溶射材がフィン面に密着するようになり、犠牲陽極層の密着強度が高まると考えられる。
【００２１】
前記の構成では、オープンラック式熱交換装置の熱交換パネルに、溶射によって犠牲陽極層を良好に形成することができる。
【００２２】
また、ブラスト材及び溶射材の吹き付け角度を、比較的浅くすることが許容されるため、放熱フィンの高さを低くしたり、放熱フィンの角度を変更したりすることにより、溶射ガンとフィンとの干渉を避ける必要がなくなる。放熱フィンの高さを、所望の高さまで高くすることにより、熱交換パネルの熱交換性能を高めることができる。また、放熱フィンと放熱フィンとの間隔を広めにすることにより、フィンとフィンとの間が氷により閉塞することが抑制される。
【００２３】
ここで、ブラスト材の吹き付け角度、及び、溶射材の吹き付け角度は、２０度程度（１５〜２０度）にすることが好ましい。本願発明者の検討によれば、ブラスト材の吹き付け角度、及び、溶射材のブラスト角度が１０度を下回ると、吹き付け角度が浅くなり過ぎて、犠牲陽極層を良好に形成することが難しくなる。また、ブラスト材の吹き付け角度、及び、溶射材の吹き付け角度は、深い方が、犠牲陽極層の形成には有利になるが、４０度を超える吹き付け角度を確保しようとすると、伝熱管の放熱フィンの高さを大幅に低くしたり、放熱フィンの角度を大きく変更したりしなければならない場合がある。吹き付け角度を４０度以下にすると、犠牲陽極層を良好に形成することと、熱交換パネルの熱交換性能を高くすることを、両立させることができる。吹き付け角度を２０度程度にすると、犠牲陽極層を良好に形成することと、熱交換パネルの熱交換性能を高くすることを、より高いレベルにおいて両立させることができる。特定のフィン面に対して、ブラスト材を吹き付ける角度と、溶射材を吹き付ける角度とは、１５度プラス１５度以下でかつ１５度マイナス５度以上の範囲に定めてもよい。
【００２４】
尚、当接フィンに隣接する放熱フィンの特定のフィン面以外の箇所に対して、ブラスト材の吹き付け角度、及び、溶射材の吹き付け角度を深くすることができるのであれば、深い吹き付け角度で、ブラスト材及び溶射材を伝熱管の表面に吹き付けてもよい。吹き付け角度を深くすることにより、伝熱管の表面に犠牲陽極層を良好に形成することができる。
【００２５】
前記並び方向に隣り合う任意の伝熱管を、第一の伝熱管及び第二の伝熱管としたときに、前記第一の伝熱管における前記当接フィンに隣接する放熱フィンの前記本体に対する付け根を通ると共に、当該放熱フィンの前記特定のフィン面に接する接線と、前記第二の伝熱管において、前記複数の放熱フィンそれぞれの先端と前記第一の伝熱管の前記付け根とを通る線の内、前記接線との成す角度が最も小さくなる制限線と、をそれぞれ仮想的に定め、前記接線と前記制限線との成す角度θを、２０度プラス２０度から、２０度マイナス１０度までの範囲に設定し、前記ブラスト処理において、前記接線と前記制限線との間を通じて、前記ブラスト材を前記特定のフィン面に吹き付け、前記溶射処理において、前記接線と前記制限線との間を通じて、前記溶射材を前記特定のフィン面に吹き付ける、としてもよい。
【００２６】
前記の「制限線」は、第一の伝熱管において、当接フィンに隣接する放熱フィンの特定のフィン面に、ブラスト材及び溶射材を吹き付ける際の吹き付け角度の上限を規定する線である。つまり、ブラスト材及び溶射材の吹き付け角度を制限線よりも深くしようとしても、第二の伝熱管の放熱フィンと溶射ガンとが干渉してしまい、前記特定のフィン面が死角になる。
【００２７】
制限線は、言い換えると、ブラスト材及び溶射材を吹き付ける際の吹き付け角度θの上限又は下限を、所定の角度に定めたときに（前記の構成では、θの上限は２０度プラス２０度の４０度、θの下限は２０度マイナス１０度の１０度）、伝熱管の放熱フィンの高さや位置を制限するための線ということができる。つまり、伝熱管の放熱フィンは、制限線を超えない範囲で、その高さ、位置及び、角度を設定することができる。
【００２８】
そして、接線と制限線との成す角度θが、２０度プラス２０度から、２０度マイナス１０度までの範囲になるよう、伝熱管の形状を定めることにより、ブラスト処理において、接線と制限線との間を通じて、ブラスト材を特定のフィン面に吹き付けるようにすれば、ブラスト材の吹き付け角度を、２０度プラス２０度から、２０度マイナス１０度までの範囲内で定めることができる。同様に、溶射処理において、接線と制限線との間を通じて、溶射材を特定のフィン面に吹き付けることにより、溶射材の吹き付け角度を、２０度プラス２０度から、２０度マイナス１０度までの範囲内で定めることができる。その結果、特定のフィン面に対して、犠牲陽極層を良好に形成することが可能になる。
【００２９】
前記角度θは、以下の式を満足する、としてもよい。つまり、
２０−１０（deg） ≦角度θ（＝θ１−θ２）≦２０＋２０（deg）
但し、θ１＞θ２、tanθ２＝Ｈ／Ｌ
θ１は、前記並び方向に対する前記接線の角度
θ２は、前記並び方向に対する前記制限線の角度
Ｈは、前記並び方向に直交する方向において、前記付け根から前記制限線に接する放熱フィンの先端までの距離
Ｌは、前記並び方向において、前記付け根から前記制限線に接する放熱フィンの先端までの距離
としてもよい。
【００３０】
こうすることで、前述したように、ブラスト材の吹き付け角度を、２０度プラス２０度から、２０度マイナス１０度までの範囲内で定めることができると共に、溶射材の吹き付け角度を、２０度プラス２０度から、２０度マイナス１０度までの範囲内で定めることができる。
【００３１】
前記当接フィンに隣接する放熱フィンにおいて、特定のフィン面の層厚が、当該特定のフィン面とは反対のフィン面の層厚よりも薄い、としてもよい。
【００３２】
特定のフィン面は、吹き付け角度が相対的に浅くなり、特定のフィン面とは反対のフィン面は、吹き付け角度が相対的に深くなる。当接フィンに隣接する放熱フィンにおいては、特定のフィン面の層厚が、当該特定のフィン面とは反対のフィン面の層厚よりも薄くなりやすい。
【００３３】
ここで、伝熱管の表面に形成される層は、犠牲陽極層であるため、必要最小限の層厚が確保されていれば、層厚の不均一性は許容される。つまり、犠牲陽極層は、層厚の不均一であっても、層厚が厚い箇所において防食電流が流れるため、伝熱管の腐食を防止することができる。
【００３４】
前記複数の放熱フィンの高さは同じである、としてもよい。
【００３５】
放熱フィンの高さが高くても、溶射によって良好な犠牲陽極層を形成することが可能であるため、複数の放熱フィンの高さを、十分に高くすることによって、熱交換パネルの熱交換性能を高めることが可能になる。
【００３６】
前記複数の放熱フィンは放射状に配置されている、としてもよい。
【００３７】
複数の放熱フィンを、本体の周方向に均等又は略均等に配設することによって、放熱フィンと放熱フィンとの間における氷による閉塞を緩和することができる。
【００３８】
ここに開示する技術はまた、並び方向に並ぶことにより熱交換パネルを構成する複数の伝熱管を備えたオープンラック式熱交換装置に係る。
【００３９】
このオープンラック式熱交換装置において、前記伝熱管は、本体と、前記本体の外周面から外方に突出しかつ、隣の伝熱管に接する一対の当接フィンと、前記当接フィンと前記当接フィンとの間で、周方向に間隔を空けて配設されかつ、前記本体の外周面から外方に突出する複数の放熱フィンとを有し、前記伝熱管の表面には、前記伝熱管よりも卑な金属からなる犠牲陽極層が形成されている。
【００４０】
そして、前記並び方向に隣り合う任意の伝熱管を、第一の伝熱管及び第二の伝熱管としかつ、前記第一の伝熱管の前記当接フィンに隣接する放熱フィンにおいて、前記当接フィン側を向いたフィン面を特定のフィン面としたときに、前記第一の伝熱管における前記当接フィンに隣接する放熱フィンの前記本体に対する付け根を通ると共に、当該放熱フィンの前記特定のフィン面に接する接線と、前記第二の伝熱管において、前記複数の放熱フィンそれぞれの先端と前記第一の伝熱管の前記付け根とを通る線の内、前記接線との成す角度が最も小さくなる制限線と、をそれぞれ仮想的に定め、前記接線と前記制限線との成す角度θが、２０度プラス２０度から、２０度マイナス１０度までの範囲に設定されている。
【００４１】
この構成によると、伝熱管の表面に犠牲陽極層を形成する際に、ブラスト材を、接線と制限線との間を通じて、第一の伝熱管の特定のフィン面に吹き付けることができると共に、溶射材を、接線と制限線との間を通じて、第一の伝熱管の特定のフィン面に吹き付けることができる。特定のフィン面に対する、ブラスト材の吹き付け角度、及び、溶射材の吹き付け角度は、それぞれ、２０度プラス２０度から、２０度マイナス１０度までの範囲に定まるから、前述したように、吹き付け角度が浅くなってしまう特定のフィン面に対しても、犠牲陽極層を良好に形成することが可能になる。
【００４２】
前記当接フィンに隣接する放熱フィンにおいて、特定のフィン面の層厚が、当該特定のフィン面とは反対のフィン面の層厚よりも薄い、としてもよい。
【発明の効果】
【００４３】
以上説明したように、前記のオープンラック式熱交換装置の溶射方法、及び、オープンラック式熱交換装置によると、伝熱管における特定のフィン面に対して、溶射により犠牲陽極層を良好に形成することができる。
【図面の簡単な説明】
【００４４】
【図１】図１は、オープンラック式熱交換装置の構成を、簡略的に示す図である。
【図２】図２は、図１のII−II線端面の一部を示す図である。
【図３】図３は、伝熱管における特定のフィン面への溶射処理を説明する図である。
【図４】図４は、フィン面に対して吹き付けられるブラスト材の方向、及び、溶射材の吹き付け方向と、フィン面に対して形成される犠牲陽極層とを模式的に示す拡大端面図である。
【図５】図５は、図２とは異なる、熱交換パネルの構成を例示する図２対応図である。
【発明を実施するための形態】
【００４５】
以下、ここに開示するオープンラック式熱交換装置及びオープンラック式熱交換装置の溶着方法について、図面を参照しながら詳細に説明をする。尚、以下の説明は例示である。以下においては、説明の便宜上、図１の紙面左右方向をＸ方向、紙面上下方向をＺ方向、紙面に直交する方向をＹ方向とする。また、図２の紙面左右方向はＸ方向、紙面上下方向はＹ方向、紙面に直交する方向はＺ方向である。
【００４６】
図１は、オープンラック式熱交換装置の一つとしてのオープンラック式気化装置（Open Rack Vaporizer：以下、ＯＲＶ）１の全体構成を例示している。図２は、熱交換パネル３の構成を例示しており、図２は、図１のII−II線端面の一部に相当する。図３は、伝熱管における特定のフィン面への溶射処理を説明する図であり、図４は、フィン面の部分を拡大して例示する端面図である。
【００４７】
（オープンラック式熱交換装置の全体構成）
ＯＲＶ１は、低温流体である液化天然ガス（ＬＮＧ）を、熱媒体としての海水によって加熱して気化する装置である。図１は、ＯＲＶ１の要部を構成する熱交換パネル３とそれに付帯する設備とを示している。ＯＲＶ１は、上下方向（つまり、Ｚ方向）に伸びる伝熱管２を、並び方向としての水平方向（つまり、Ｘ方向）に複数本、並設してパネル状にした熱交換パネル３を備えている。図示は省略するが、熱交換パネル３の面は、Ｙ方向を向いている。ＯＲＶ１は、熱交換パネル３を、仕様に応じて、複数、Ｙ方向に並列に配置して構成される。伝熱管２の構成及び熱交換パネル３の構成については、後で詳述する。
【００４８】
熱交換パネル３の上側には、Ｘ方向に伸びる上部ヘッダー管４が配設されている。熱交換パネル３の下側には、上部ヘッダー管４に平行となるように、Ｘ方向に伸びる下部ヘッダー管５が配設されている。各伝熱管２は、その上端が上部ヘッダー管４に接続され、その下端が下部ヘッダー管５に接続されている。伝熱管２は、上部ヘッダー管４と下部ヘッダー管５とを互いに連通させる。
【００４９】
上部ヘッダー管４は、上部マニホールド６に連通している。下部ヘッダー管５は、下部マニホールド７に連通している。
【００５０】
熱交換パネル３の上部には、Ｘ方向に伸びるトラフ８が、伝熱管２に対しＹ方向に隣接して配設されている。トラフ８には、海水が供給される。トラフ８からあふれ出た海水は、熱交換パネル３の表面に沿って流れ落ちる。
【００５１】
ＬＮＧは、下部マニホールド７を経て下部ヘッダー管５に供給され、伝熱管２内に流入する。伝熱管２内に流入したＬＮＧは、熱交換パネル３の表面に沿って流れ落ちる海水と熱交換することによって気化し、ＮＧとなって、伝熱管２の上端部から上部ヘッダー管４に流出する。上部ヘッダー管４に流出したＮＧは、上部マニホールド６を通じて外部に送り出される。
【００５２】
伝熱管２は、図２に例示するように、円管状の本体２１と、本体２１の外周面から径方向の外方に向かって広がる複数の放熱フィン２２、２３とを含んで構成されている。各放熱フィン２２、２３は、本体２１の外周面に対して、径方向外側に突出している。また、各放熱フィン２２、２３は、Ｚ方向に延びている。放熱フィン２２、２３の内、放熱フィン２３は、Ｘ方向に隣り合う伝熱管２と伝熱管２とが接するための、一対の当接フィン２３である。一対の当接フィン２３は、Ｘ方向における互いに逆向きに、本体２１から径方向の外方に向かって突出している。当接フィン２３は、隣の伝熱管２の当接フィン２３に接している。
【００５３】
放熱フィン２２は、当接フィン２３と当接フィン２３との間において、本体２１の周方向に対し、均等又は略均等に配設されている。図２の構成例では、放熱フィン２２の数は、１０個である。放熱フィン２２の数は、１０個に限らず、適宜の数にすることができる。
【００５４】
放熱フィン２２の高さ（尚、ここでいう「高さ」は、本体２１からの突出高さを意味する）は、一部の放熱フィン２２を除いて同じである。尚、高さの異なる放熱フィン２２は、伝熱管２の並び方向に直交するＹ方向に、本体２１から突出する二つの放熱フィン２２である（図２の一点鎖線を参照）。尚、伝熱管２の放熱フィン２２は、同じ高さでなくてもよい。
【００５５】
放熱フィン２２は、図３に拡大して示すように、平面状の二つのフィン面２２１によって所定の厚みｔを有している。放熱フィン２２の厚みｔは、放熱フィン２２の先端側から付け根側までの間において一定であってもよいし、先端側と付け根側とで異なっていてもよい（例えば、先端側から付け根側に向かうに従い、厚みｔが次第に厚くなっていてもよい）。厚みｔは、適宜の厚みにすることが可能である。また、放熱フィン２２の表面は、平面状にすることに限らず、曲面状に構成してもよい。
【００５６】
伝熱管２の本体２１の外周面は、放熱フィン２２と放熱フィン２２との間において、径方向の内方に凹となる円弧状を成している。この面を凹となる円弧状にすることにより、放熱フィン２２の本体２１に対する付け根に、隅部が形成されない。後述するように、伝熱管２の表面に溶射処理を施すときに、放熱フィン２２の付け根にも、溶射材を吹き付けることが可能になる。尚、以下の説明においては、放熱フィン２２の、平面状のフィン面２２１と、本体２１の円弧状の外周面とがつながる位置を、放熱フィン２２の付け根２２２と呼ぶ。尚、伝熱管２の本体２１の外周面は、凹となる円弧状としなくてもよい。
【００５７】
（熱交換パネルに対する溶射処理）
熱交換パネル３の表面には、その表面に犠牲陽極層２４が形成されている（図４参照）。犠牲陽極層２４は、複数の伝熱管２を水平方向に並べて熱交換パネル３に構成した後に、熱交換パネル３の表面に、溶射材を溶射することにより、形成される。また、ＯＲＶ１の稼働開始後も、犠牲陽極層２４の補修のために、伝熱管２の表面に溶射材を溶射することが行われる場合もある。
【００５８】
ここで、伝熱管２は、アルミニウム合金系の材料によって構成され、溶射材は、伝熱管２よりも卑な金属（例えばアルミニウム−亜鉛合金）によって構成される。
【００５９】
熱交換パネル３に対する溶射処理は、図３に模式的に示すように、溶射ガン９を用いて、溶射材を熱交換パネル３に吹き付けることにより行われる。ここで、前述したように、各伝熱管２は、複数の放熱フィン２２が放射状に配設された構造を有しているため、伝熱管２における特定のフィン面に対しては、溶射材を吹き付ける角度が浅くなってしまう。特定のフィン面は、具体的には、伝熱管（図３における左側の第一の伝熱管２ａ）の当接フィン２３に隣接する放熱フィン（図３における符号２２ａの第一の放熱フィン参照）において、当接フィン２３側を向いたフィン面２２１ａである。このフィン面２２１ａに対する吹き付け角度を深くしようとしても、第一の伝熱管２ａに隣り合う第二の伝熱管２ｂが、溶射ガン９に干渉してしまう。
【００６０】
溶射処理における溶射材の吹き付け角度は、９０度が原則であり、４５度以下は避けることが技術常識である（例えば、ＪＩＳ Ｈ ８３００ 付属書ＪＡ  溶射作業標準）。しかしながら、熱交換パネル３の特定のフィン面２２１ａは、溶射材の吹き付け角度を９０度にすることができず、４５度の溶射角度にすることも難しい。比較的深い溶射角度を確保するためには、例えば伝熱管２における放熱フィン２２の高さを低くしたり、第一の放熱フィン２２ａの角度を変更したりすることが必要となる。しかしながら、放熱フィン２２の高さを低くすると、熱交換パネル３の熱交換性能が低下すると共に、第一の放熱フィン２２ａの角度を変更すると、第一の放熱フィン２２ａと、第一の放熱フィンに隣り合う第二の放熱フィン２２ｂとの間隔が狭くなって、放熱フィン２２と放熱フィン２２との間に氷が発生し閉塞する恐れがある。
【００６１】
ここに開示する技術は、溶射処理の前に、伝熱管２の表面を粗面化するために行うブラスト処理において、特定のフィン面２２１ａに対するブラスト材の吹き付け角度を浅い角度に設定すると共に、特定のフィン面２２１ａに対して行う溶射処理における溶射材の吹き付け角度を、ブラスト材の吹き付け角度と同程度の浅い角度に設定すれば、吹き付け角度が、９０度よりも大幅に浅い角度であっても、要求される密着強度が確保された、犠牲陽極層２４を形成することができることを、本願発明者が見出すことにより完成に至った。
【００６２】
具体的に、図３又は図４に示すように、溶射材の吹き付け角度θは、２０度、又は、２０度プラス２０度以下でかつ２０度マイナス１０度以上の範囲（つまり、１０度以上４０度以下）に定める。同様に、ブラスト材の吹き付け角度θも、溶射材の吹き付け角度と同様に、２０度、又は、２０度プラス２０度以下でかつ２０度マイナス１０度以上の範囲（つまり、１０度以上４０度以下）に定める。
【００６３】
ここで、溶射材の吹き付け角度θ、及び、ブラスト材の吹き付け角度θは、それぞれ浅いものの、１０度以上４０度以下の吹き付け角度を確保することができるように、伝熱管２の放熱フィン２２の高さを制限する必要がある。
【００６４】
図３に示すように、第二の伝熱管２ｂの放熱フィン２２ａ、２２ｂ、２２ｃは、次のようにして、その高さが定められている。つまり、第一の伝熱管２ａにおける第一の放熱フィン２２ａの本体２１に対する付け根２２２を通ると共に、当該第一の放熱フィン２２ａの特定のフィン面２２１ａに接する接線２５と、第二の伝熱管２ｂにおいて、複数の放熱フィン２２ａ、２２ｂ、２２ｃそれぞれの先端と第一の伝熱管２ａの付け根２２２とを通る線の内、接線２５との成す角度θが最も小さくなる制限線２６と、を仮想的に定める。図３の構成例では、第一の放熱フィン２２ａ、伝熱管２の並び方向に直交する第三の放熱フィン２２ｃとの間の、第二の放熱フィン２２ｂによって、制限線２６が規定される。尚、制限線２６を規定する放熱フィン２２は、第二の放熱フィン２２ｂとは限らず、伝熱管２に設けられる放熱フィン２２の位置と角度とが変わると、変更される場合がある。
【００６５】
そして、接線と制限線との成す角度θを、２０度プラス２０度から、２０度マイナス１０度までの範囲に設定する。これを言い換えると、ブラスト材及び溶射材を吹き付ける際の吹き付け角度θを、２０度プラス２０度から、２０度マイナス１０度までの範囲に定めたときに、伝熱管の放熱フィンは、制限線を超えない範囲で、その高さ、位置及び、角度を設定することができる。
【００６６】
つまり、角度θは、
２０−１０（deg） ≦角度θ（＝θ１−θ２）≦２０＋２０（deg）
但し、θ１＞θ２、tanθ２＝Ｈ／Ｌ
θ１は、伝熱管２の並び方向（Ｘ方向）に対する接線２５の角度
θ２は、伝熱管２の並び方向（Ｘ方向）に対する制限線２６の角度
Ｈは、伝熱管２の並び方向に直交する方向（Ｙ方向）において、第一の伝熱管２ａの第一の放熱フィン２２ａの付け根２２２から、制限線２６に接する第二の伝熱管２ｂの第二の放熱フィン２２ｂの先端までの距離
Ｌは、伝熱管２の並び方向（Ｘ方向）において、第一の伝熱管２ａの第一の放熱フィン２２ａの付け根２２２から、制限線２６に接する第二の伝熱管２ｂの第二の放熱フィン２２ｂの先端までの距離
を満足する。
【００６７】
このように、接線２５と制限線２６との成す角度θが、２０度プラス２０度から、２０度マイナス１０度までの範囲になるよう、熱交換パネル３を構成する伝熱管２の形状を定めることにより、ブラスト処理において、接線２５と制限線２６との間を通じて、ブラスト材を特定のフィン面２２１ａに吹き付けるようにすれば、ブラスト材の吹き付け角度を、２０度プラス２０度から、２０度マイナス１０度までの範囲内で定めることができる。
【００６８】
また、溶射処理において、接線２５と制限線２６との間を通じて、溶射材を特定のフィン面２２１ａに吹き付けることにより（図３の白抜きの矢印参照）、溶射材の吹き付け角度を、２０度プラス２０度から、２０度マイナス１０度までの範囲内で定めることができる。
【００６９】
ブラスト材の吹き付け角度と溶射材の吹き付け角度とを同程度の浅い角度にすることで、特定のフィン面２２１ａに対して、犠牲陽極層２４を良好に形成することが可能になると考えられる。
【００７０】
図４に模式的に例示するように、ブラスト処理において、フィン面に対してブラスト材が当たる角度が浅い角度になるため（図４の破線の矢印参照）、フィン面２２１ａに形成される凹凸が揃った向きに立つ。そこに、同程度の角度で溶射材が吹き付けられる結果（図４の実線の矢印参照）、吹き付け角度が浅くても、立ち上がった凹凸部に溶射材が付着し、犠牲陽極層２４がフィン面２２１ａに密着するようになると考えられる。こうして、第一の放熱フィン２２ａの特定のフィン面２２１ａに対しても、犠牲陽極層２４を良好に形成することができると推定できる。
【００７１】
尚、特定のフィン面以外の箇所については、ブラスト材の吹き付け角度、及び、溶射材の吹き付け角度を、それぞれ、４０度よりも大きくすることが可能である。ブラスト材の吹き付け角度、及び、溶射材の吹き付け角度を深くすることができる箇所においては、吹き付け角度を敢えて浅くする必要はない。
【００７２】
この溶射方法によると、溶射材やブラスト材の吹き付け角度として、浅い角度が許容されるため、伝熱管２の放熱フィン２２の高さを低くしたり、放熱フィン２２の角度を変更したりすることにより、放熱フィン２２と溶射ガン９との干渉を回避することが不要になる。各放熱フィン２２の高さを高くすることで、熱交換パネル３の熱交換性能を高めることができる。放熱フィン２２は同じ高さでもよいし、同じ高さではなくてもよい。また、複数の放熱フィン２２を、伝熱管２の周方向に、均等、又は、略均等になるよう、放射状に配置することにより、放熱フィン２２と放熱フィン２２との間隔が広めになって、放熱フィン２２と放熱フィン２２との間において氷による閉塞を緩和して、熱交換パネル３の熱交換能力に悪影響が及ぶことが防止される。
【００７３】
従って、ここに開示する技術は、熱交換パネル３の熱交換性能を高く維持しながら、良好な犠牲陽極層を、溶射によって伝熱管２の表面に形成することにより、熱交換パネル３の耐防食性能を高くすることができる。これは、ＯＲＶ１のメンテナンス性を向上させる上で有利である。
【００７４】
尚、第一の伝熱管２ａにおける第一の放熱フィン２２ａにおいては、図４に例示するように、特定のフィン面２２１ａの犠牲陽極層２４の厚みが薄く（ｔ１）、と特定のフィン面２２１ａとは反対のフィン面２２１ｂの犠牲陽極層２４の厚みが厚くなる（ｔ２）場合がある。犠牲陽極層２４は、層厚が均一でなくても、層厚が厚い箇所において防食電流が流れるため、伝熱管２の腐食を防止することができる。必要最小限の層厚が確保されていれば、犠牲陽極層２４の層厚の不均一性は許容される。尚、図４においては、反対のフィン面２２１ｂにおける凹凸は、図示を省略している。
【００７５】
尚、特定のフィン面２２１ａに対するブラスト材の吹き付け角度、及び、溶射材の吹き付け角度は、１５度プラス１５度から、１５度マイナス５度までの範囲内にしてもよい。
【００７６】
尚、ここに開示する技術が適用可能な伝熱管の形状は、図２に示す形状に限定されず、様々な形状を採用することができる。一例として、図５に示す伝熱管は、複数の放熱フィン２２ａ、２２ｂ、２２ｃが、本体２１の外周面から径方向の外方に向かって、放射状に広がっているが、第二及び第三の放熱フィン２２ｂ、２２ｃは、本体２１の外周面に対して直交するように、径方向の外方に向かって伸びているのに対し、第一の放熱フィン２２ａは、当接フィン２３から離れかつ、第二の放熱フィン２２ｂに近づく方向に傾いている。こうすることにより、第一の放熱フィン２２ａの特定のフィン面に対するブラスト材の吹き付け角度θ、及び、溶射材の吹き付け角度θを、少し深くすることが可能になる。
【００７７】
尚、伝熱管の放熱フィンは、図２及び図５に示す形状に限定されない。伝熱管の放熱フィンは、放射状に広がることに限定されない。また、伝熱管の放熱フィンは、同じ高さにすることに限定されない。
【符号の説明】
【００７８】
１  オープンラック式熱交換装置
２  伝熱管
２１  本体
２２  放熱フィン
２２ａ  第一の放熱フィン
２２ｂ  第二の放熱フィン
２２１  フィン面
２２１ａ  特定のフィン面
２２１ｂ  反対のフィン面
２２２  付け根
２３  当接フィン
２４  犠牲陽極層
２５  接線
２６  制限線
３  熱交換パネル
【図１】
2019168120.tif 000003
【図２】
2019168120.tif 000004
【図３】
2019168120.tif 000005
【図４】
2019168120.tif 000006
【図５】
2019168120.tif 000007